(57)【要約】【課題】複数の玉６、６の加工コストを抑えつつ、厳しい使用条件下でも、これら各玉６、６の転動面に白色組織剥離が生じ難い転がり軸受を実現する。【解決手段】外輪３、内輪５、前記各玉６、６を、Ｃを０．８〜１．２質量％、Ｓｉを０．１〜０．７質量％、Ｍｎを０．２〜１．２質量％、Ｃｒを０．９〜１．８質量％含む合金鋼製とする。前記各玉６、６に、浸炭窒化処理により、硬さがＨＲＣ６３〜６７で、前記外輪３及び内輪５の表面硬化層の硬さよりも、ＨＲＣで１以上硬い表面硬化層を形成する。又、各玉６、６の表面から、これら各玉６、６の直径の１％分の深さ位置に関して、Ｎの含有量を０．０５質量％以上、残留オーステナイト量を２０〜４０容量％、圧縮残留応力を５００〜９００ＭＰａとする。【選択図】図１
2014047403.tif 000002
【特許請求の範囲】
【請求項１】
何れかの面に第一軌道面を有する第一軌道輪と、この第一軌道面と対向する面に第二軌道面を有する第二軌道輪と、これら第一、第二両軌道面同士の間に転動自在に設けられた複数個の転動体とを備えた転がり軸受に於いて、
前記第一軌道輪と前記第二軌道輪と前記各転動体との総ての部品が、Ｃを０．８〜１．２質量％、Ｓｉを０．１〜０．７質量％、Ｍｎを０．２〜１．２質量％、Ｃｒを０．９〜１．８質量％含み、Ｍｏの含有量を０．２５質量％以下に、Ｎｉの含有量を０．２質量％以下に、Ｃｕの含有量を０．２質量％以下に、Ｓの含有量を０．０２質量％以下に、Ｐの含有量を０．０２質量％以下に、Ｏの含有量を１０質量ppm以下に、それぞれ抑え、残部をＦｅと不可避的不純物とした合金鋼製であり、
前記各転動体に、浸炭窒化処理による表面硬化層が形成されていて、この表面硬化層の硬さがＨＲＣ６３〜６７であり、
前記各転動体の表面硬化層の硬さが、前記第一、第二両軌道面の表面硬さよりも、ＨＲＣで１以上硬く、
前記各転動体の直径の１％の長さをＸとした場合に、これら各転動体の表面からの深さがＸである位置に関して、Ｎの含有量が０．０５質量％以上であり、残留オーステナイト量が２０〜４０容量％であり、圧縮残留応力が５００〜９００ＭＰａである
事を特徴とする転がり軸受。
【請求項２】
基油をエーテル系合成油とし、増ちょう剤をジウレア化合物とし、防錆剤を含む複数種類の添加剤を添加したグリース組成物を、前記第一、第二両軌道輪同士の間の軸受内部空間に、潤滑剤として封入した、請求項１に記載した転がり軸受。
【請求項３】
前記グリース組成物中の防錆剤が、ナフテン酸塩とコハク酸とこれらナフテン酸塩又はコハク酸の誘導体とのうちから選択される１種又は２種以上であり、
前記グリース組成物中に、酸化防止剤として、フェノール系化合物とアミン系化合物とのうちの少なくとも一方を添加すると共に、
前記グリース組成物中に、極圧添加剤として、有機金属塩であるジアルキルジチオカルバミン酸（ＤＴＣ）系化合物とジアルキルジチオリン酸（ＤＴＰ）系化合物とのうちの少なくとも一方を添加した、請求項２に記載した転がり軸受。
【請求項４】
導電性物質であり、平均粒径が１０〜３００nmのカーボンブラックを０．５〜５質量％含有するグリース組成物を、前記第一、第二両軌道輪同士の間の軸受内部空間に、潤滑剤として封入した、請求項１〜３のうちの何れか１項に記載した転がり軸受。
【請求項５】
前記第一、第二両軌道輪のうちの少なくとも一方の軌道輪の表面に、浸炭窒化処理による表面硬化層が形成されていて、この表面硬化層の硬さがＨＲＣ６１〜６４であり、
前記転動体の直径の１％の長さをＸとするとき、前記表面硬化層を形成した軌道輪の表面からの深さＸの位置に関して、Ｎ量が０．０５質量％以上であり、残留オーステナイト量が２０〜４０容量％であり、圧縮残留応力が１００〜５００ＭＰａである、請求項１〜４のうちの何れか１項に記載した転がり軸受。
【発明の詳細な説明】
【技術分野】
【０００１】
この発明は、ラジアル軸受、スラスト軸受等の一般的な転がり軸受、直動軸受（リニアガイド）やボールねじ等の特殊な転がり軸受を含めた、各種転がり軸受の耐久性向上を図るものである。具体的には、転がり軸受を構成する軸受部品を構成する鋼中に存在する介在物による組織変化を抑え、当該軸受部品を含む転がり軸受の耐久性向上を図るものである。
【背景技術】
【０００２】
各種回転機械装置の回転支持部に、例えば図１に示す様なラジアル玉軸受１が組み込まれている。このラジアル玉軸受１は、内周面に外輪軌道２を有する外輪３と、外周面に内輪軌道４を有する内輪５と、これら外輪軌道２と内輪軌道４との間に設けた、それぞれが転動体である複数個の玉６、６とを備える。これら各玉６、６は、円周方向に等間隔に配置された状態で、保持器７により、転動自在に保持されている。又、大きなラジアル荷重が加わる回転支持部には、例えば図２に示す様な、転動体として円すいころを使用したラジアル円すいころ軸受８が組み込まれている。このラジアル円すいころ軸受８は、内周面に円すい凹面状の外輪軌道２ａを有する外輪３ａと、外周面に円すい凸面状の内輪軌道４ａを有する内輪５ａと、これら外輪軌道２ａと内輪軌道４ａとの間に、保持器７ａに保持された状態で転動自在に設けられた、それぞれが転動体である複数の円すいころ９、９とを備える。又、前記内輪５ａの外周面両端部のうち、大径側端部には大径側鍔部１０を、小径側端部には小径側鍔部１１を、それぞれ形成している。尚、この小径側鍔部１１は省略する場合もある。この様なラジアル玉軸受１及びラジアル円すいころ軸受８は、例えば前記外輪３、３ａをハウジングに内嵌固定すると共に、前記内輪５、５ａを回転軸に外嵌固定する事により、この回転軸を前記ハウジングに対し、回転自在に支持する。
【０００３】
例えば上述の様なラジアル玉軸受１或いはラジアル円すいころ軸受８の如き転がり軸受は、大きな荷重が負荷された状態で長期間使用される場合が多い。この様な使用に伴って、前記外輪３、３ａ、前記内輪５、５ａ、転動体（玉６、６或いは円すいころ９、９）等の軸受部品を構成する鋼に金属疲労が生じ、当該軸受部品の表面が剥離する場合がある。この様な、転がり軸受の構成部品の表面に発生する剥離の種類には、材料内部の介在物を起点として生じる「介在物起点型剥離」や、塵等の異物を噛み込んだ圧痕を起点として生じる「表面起点型剥離」や、水素が鋼中に侵入して水素脆性を生じた、白色組織と呼ばれる組織変化を起点として生じる「白色組織剥離」等がある。これら各剥離は、それぞれ異なるメカニズムで生じる為、それぞれに就いて、互いに異なる対策が必要である。
【０００４】
このうちの「白色組織剥離」は、使用中に金属組織が変化して、その金属組織変化部を起点として亀裂が生じ、この亀裂から軸受部品の表面が剥離する現象である。この様な白色組織剥離が発生する原因は、転がり軸受のうちで、各転動体が存在する軸受内部空間に封入された、グリース等の潤滑剤の分解によって発生する水素が鋼中に侵入し、組織変化の発生を加速する為と考えられている。変化した金属組織は、基地組織のマルテンサイトが超微細粒フェライト組織に組織変化したもので、エッチングを行って組織観察すると白く見える事から、「白色組織」と呼ばれている。この様な白色組織に基づく剥離形態は前述の「介在物起点型剥離」や「表面起点型剥離」とは異なるメカニズムで生じる為、長寿命化の対策も全く異なる。
【０００５】
特に、自動車用の電装補機等の回転支持部に組み込む転がり軸受では、この補機等の運転に伴って発生する静電気や高振動、更には滑り等によって、この転がり軸受の内部空間に潤滑剤として封入されたグリースが分解して水素が発生し、上述した白色組織剥離を生じる場合がある事が知られている。
【０００６】
この様な白色組織剥離を抑える事を目的として、特許文献１には、転がり軸受の内部空間に潤滑剤として封入するグリースとして、合成油を基油とし、ジウレア化合物から成る増ちょう剤と、腐食防止剤と、防錆剤とを配合したものを使用する事が記載されている。前記特許文献１に記載された転がり軸受では、この様な構成を採用する事により、軌道面の表面に保護被膜を形成して、潤滑剤の分解による水素の発生を抑制し、上述の様な白色組織剥離を抑えるとしている。即ち、転がり軸受の運転時に、軌道面と転動面との転がり接触部が高面圧、高温になり、接触面の化学反応が促進されるが、適切なグリースを使用する事により、前記軌道面と前記転動面とにそれぞれ保護被膜を形成し、この保護被膜が水素の発生を抑制する。この様な特許文献１に記載された技術は、潤滑剤であるグリースの改良により白色組織変化を遅延させる為、転がり軸受の生産性を阻害し難く、工業的に利用し易い。
【０００７】
又、特許文献２〜４には、ラジアル転がり軸受を構成する内輪及び外輪を、Ｃｒ等の所定の合金元素を多量に添加した合金鋼で造る事により、白色組織変化の発生を遅延させる転がり軸受に就いて記載されている。
更に、特許文献５には、各転動体に浸炭窒化処理を施して、これら各転動体の表面層中の残留オーステナイトを増加させ、これら各転動体の転動面部分に、振動を緩和するダンパ効果を持たせ、これら各転動体の転動面から軌道面に加わる振動を緩和して、この軌道面の剥離を抑える転がり軸受に就いて記載されている。
【０００８】
上述の様な特許文献１〜５に記載された従来技術は、何れも、白色組織剥離の発生を抑制する為に或る程度は有効であり、この白色組織剥離に基づく、転がり軸受の破損率を低下させる効果がある。但し、近年の自動車の小型化、軽量化、電装化の進行に伴い、転がり軸受の使用条件は、より厳しくなっており、白色組織剥離の発生を更に抑制する技術が必要になっている。
【０００９】
例えば、前記特許文献１に記載された従来技術の場合には、軌道面の白色組織変化を抑えられても、転動面の白色組織変化を抑えられない可能性がある。この理由は、次の通りである。即ち、前記軌道輪と転動面とのうちの軌道面は、前記転がり軸受の運転中、常に同じ面で各転動体の転動面と繰返し接触するので、安定的に保護被膜が形成され易い。これに対して、転動体（特に玉）は、ランダムに回転しながら、それぞれの転動面を前記各軌道面と接触させるので、これら各転動体の転動面全体に、安定的に保護被膜を形成する事は難しい。この為、使用条件によっては、前記各軌道面の白色組織剥離を抑制できても、前記各転動体の転動面に白色組織剥離が生じる場合がある。
【００１０】
又、前記特許文献２〜４に記載された従来技術の場合には、転がり軸受の構成部材の加工が難しくなり、生産性の低下によるコスト上昇を招く。例えば、転がり軸受の転動体を造る場合には、原材料となる鋼材を圧延して細径とした丸棒状の素材を切断した後、冷間加工を施して、転動体の大まかな形状を有する中間素材とする工程が必要になる。ところが、原材料となる鋼材中に、Ｃｒ等の、白色組織変化を遅延させる効果を有する合金元素を多量に添加すると、加工硬化が生じ易くなる。これに伴って、前記中間素材を得る為に必要な、圧延、冷間加工での変形抵抗が高く、切断加工時の抵抗が大きくなり、生産性が低下する。従って、材料にＣｒ等の合金元素を添加する従来技術は、白色組織変化を抑えて転がり軸受の剥離寿命を延ばす効果は優れるが、軌道輪だけでなく、転動体への適用も考慮した場合、生産性が低下する為、工業上、広く利用する事が難しい。
【００１１】
更に、前記特許文献５に記載されている様な、転動体の表面層中の残留オーステナイトを増加させてダンパ効果を持たせる技術の場合、高振動に基づく水素発生は抑えられるが、滑りや静電気等による水素の発生は抑えられない。この為、近年の使用条件が厳しくなる状況では、白色組織剥離抑制の為の対策として不十分であった。
【先行技術文献】
【特許文献】
【００１２】
【特許文献１】特許第４１８８０５６号公報
【特許文献２】特開２００５−１４７３５２号公報
【特許文献３】特開２００５−３１４７９４号公報
【特許文献４】特許第４２７３６０９号公報
【特許文献５】特開平９−３１７７７３号公報
【発明の概要】
【発明が解決しようとする課題】
【００１３】
本発明は、上述の様な事情に鑑みて、複数の転動体の加工コストを抑えつつ、厳しい使用条件下でも、これら各転動体の転動面に白色組織剥離が生じ難い転がり軸受を実現すべく発明したものである。
【課題を解決するための手段】
【００１４】
本発明の転がり軸受は、前述の図１〜２に示したラジアル玉軸受１或いはラジアル円すいころ軸受８を含み、従来から知られている各種転がり軸受と同様に、何れかの面に第一軌道面を有する第一軌道輪と、この第一軌道面と対向する面に第二軌道面を有する第二軌道輪と、これら第一、第二両軌道面同士の間に転動自在に設けられた複数個の転動体とを備える。
特に、本発明の転がり軸受に於いては、前記第一、第二両軌道輪と前記各転動体との総ての部品が、Ｃを０．８〜１．２質量％、Ｓｉを０．１〜０．７質量％、Ｍｎを０．２〜１．２質量％、Ｃｒを０．９〜１．８質量％含む合金鋼製である。
又、前記第一軌道輪と前記第二軌道輪と前記各転動体との総ての部品を構成する合金鋼中のＭｏの含有量を０．２５質量％以下に、Ｎｉの含有量を０．２質量％以下に、Ｃｕの含有量を０．２質量％以下に、Ｓの含有量を０．０２質量％以下に、Ｐの含有量を０．０２質量％以下に、Ｏの含有量を１０質量ppm以下に、それぞれ抑え、残部をＦｅと不可避的不純物としている。
又、前記各転動体に、浸炭窒化処理による表面硬化層を形成していて、この表面硬化層の硬さを、ＨＲＣ（ロックウェル硬度Ｃスケール）６３〜６７としている。
又、前記各転動体の表面硬化層の硬さを、前記第一、第二両軌道面の表面硬さよりも、ＨＲＣで１以上硬くしている。
更に、前記各転動体の直径の１％の長さをＸとした場合に、これら各転動体の表面からの深さがＸである位置に関して、Ｎの含有量を０．０５質量％以上とし、残留オーステナイト量を２０〜４０容量％とし、圧縮残留応力を５００〜９００ＭＰａとしている。
【００１５】
又、上述の様な本発明を実施する場合に好ましくは、請求項２に記載した発明の様に、基油をエーテル系合成油とし、増ちょう剤をジウレア化合物とし、防錆剤を含む複数種類の添加剤を添加したグリース組成物を、前記第一、第二両軌道輪同士の間の軸受内部空間に、潤滑剤として封入する。
【００１６】
又、この様な請求項２に記載した発明を実施する場合に更に好ましくは、請求項３に記載した発明の様に、前記グリース組成物中の防錆剤を、ナフテン酸塩とコハク酸とこれらナフテン酸塩又はコハク酸の誘導体とのうちから選択される１種又は２種以上とする。
又、前記グリース組成物中に、酸化防止剤として、フェノール系化合物とアミン系化合物とのうちの少なくとも一方を添加する。
更に、前記グリース組成物中に、極圧添加剤として、有機金属塩であるジアルキルジチオカルバミン酸（ＤＴＣ）系化合物とジアルキルジチオリン酸（ＤＴＰ）系化合物とのうちの少なくとも一方を添加する。
【００１７】
或いは、請求項４に記載した発明の様に、導電性物質であり、平均粒径が１０〜３００nmのカーボンブラックを０．５〜５質量％含有するグリース組成物を、前記第一、第二両軌道輪同士の間の軸受内部空間に、潤滑剤として封入する。
【００１８】
又、好ましくは、請求項５に記載した発明の様に、前記第一、第二両軌道輪のうちの少なくとも一方の軌道輪の表面に、浸炭窒化処理による表面硬化層を形成して、この表面硬化層の硬さをＨＲＣ６１〜６４とする。
更に、前記転動体の直径の１％の長さをＸとするとき、前記表面硬化層を形成した軌道輪の表面からの深さＸの位置に関して、Ｎ量を０．０５質量％以上とし、残留オーステナイト量を２０〜４０容量％とし、圧縮残留応力を１００〜５００ＭＰａとする。
【発明の効果】
【００１９】
上述の様に構成する本発明によれば、複数の転動体の加工コストを抑えつつ、厳しい使用条件下でも、これら各転動体の転動面に白色組織剥離が生じ難い転がり軸受を実現できる。この結果、前述した様な、従来から知られている、軌道輪の軌道面に関して白色組織剥離を抑える技術と組み合わせる事により、厳しい使用条件下でも、転がり軸受全体としての耐久性を十分に確保できる。以下、その理由に就いて説明し、更に、本発明の各要件の限定理由に就いて説明する。
【００２０】
本発明者等の研究により、白色組織剥離は、次に述べる様なメカニズムにより発生する事が分かった。
先ず、潤滑剤の分解によって原子状態の水素（Ｈ）が発生し、この水素が転がり軸受を構成する軸受部品を構成する合金鋼中に侵入すると、この水素はこの軸受部品の表面（転動体の転動面、軌道輪の軌道面）から、この軸受部品の内部に向かって拡散する。この様に軸受部品の内部に侵入した水素は、応力が高い位置に集積し易い特性がある。一方、転がり軸受の運転時に、この転がり軸受を構成する各軸受部品には、表面層部分に剪断応力が、繰り返し加わる。そして、この剪断応力が最大になる位置は、何れの軸受部品でも、表面から距離（深さ）が、転動体の直径のほぼ１％の位置（以下「１％位置」とする）になる。この為、前記軸受部品の内部に侵入した水素は、この１％位置部分に集積する。そして、この軸受部品の内部に、部分的に集積した水素は、局所的な塑性変形を加速させ、当該箇所に組織変化を引き起こす。この様な組織変化が発生すると、組織変化部と正常組織部との界面から疲労亀裂が発生し、更にこの疲労亀裂が進展して、軸受部品の表面が部分的に剥がれ、剥離に至る。
【００２１】
前述した特許文献１に記載された技術を使用すれば、上述の様にして発生する白色組織剥離を抑えられるが、この技術は、転動体の転動面に発生する白色組織剥離抑制の面からは、前述した様に、必ずしも十分ではない。
これに対して本発明の場合には、各転動体の表面に所定硬さの表面硬化層を形成すると共に、前記１％位置のＮの含有量、残留オーステナイト量、残留圧縮応力を適正に規制しているので、上記各転動体の転動面の白色組織剥離抑制も、十分に図れる。
【００２２】
先ず、前記各転動体に、所定硬さの（ＨＲＣ６３〜６７で、且つ、軌道面の表面硬さよりもＨＲＣで１以上硬い）表面硬化層を形成しているので、水素の侵入に拘らず、前記各転動体の表面層部分で局所的な塑性変形が発生する事を抑えられる。この為、これら各転動体の金属組織中に、前述した様な白色組織が発生する（組織変化が生じる）事を抑えられる。即ち、この白色組織は、鋼製部品の表面層部分の局所的な塑性変形に基づいて、水素の存在下で、この鋼の基地組織中のマルテンサイトが、超微細粒フェライト組織に変化したものである。本発明の場合には、前記各転動体に前記表面硬化層を形成する事により、前記白色組織の発生に結び付く、表面層部分の局所的な塑性変形を抑えられる。
【００２３】
又、合金鋼中のＮ及び残留オーステナイトは、この合金鋼中に侵入した水素をトラップして、この水素が剪断応力の高い領域に集積するのを遅延させる作用を有する。本発明の場合、この剪断応力が高くなる、前記１％位置部分のＮ量を０．０５質量％以上、残留オーステナイト量を２０〜４０容量％と、何れも多くしている。この為、前記剪断応力が高くなる前記１％位置部分で、部分的な水素の集積が生じる事が抑えられて、前記白色組織の発生を抑えられる。
【００２４】
又、圧縮残留応力は、亀裂が発生する傾向になった場合に、この亀裂を塞ぐ方向の力として作用する。本発明の場合には、前記１％位置部分の圧縮残留応力を、５００〜９００ＭＰａと、大きくしている。この為、仮に前記転動体を構成する合金鋼中に白色組織が生じ、この白色組織と基地組織との界面から微小亀裂が発生しても、前記１％位置部分の圧縮残留応力が、亀裂の進展速度を遅くし、剥離に至るまでの時間を長く（剥離寿命を延長）できる。
【００２５】
更に、本発明の転がり軸受の軸受部品である、第一、第二両軌道輪と各転動体とを構成する合金鋼は、ＪＩＳ  Ｇ  ４８０５に規定されている高炭素クロム軸受鋼に準じたもので、この高炭素クロム軸受鋼とほぼ同様の加工性及び熱処理性を確保できる。この為、例えば自動車用の電装補機等の回転支持部に組み込む転がり軸受の如く、低コストで大量生産が可能で、且つ、均質な性能を確保できると言った条件を満たす事ができ、工業上広く利用可能である。
【００２６】
又、第一、第二両軌道輪同士の間の軸受空間に封入する潤滑剤として、請求項２〜３に記載した発明の様なグリースを使用すれば、潤滑剤の分解に伴う水素の発生を抑えて、前記白色組織の生成を、より抑えられる。
即ち、転がり軸受の運転時には何れかの軌道面と何れかの転動体の転動面とが金属接触し、当該部分で金属表面の酸化膜等の保護被膜が剥がれて新生面が露出する場合がある。この様な新生面は化学的に活性であり、潤滑剤がこの新生面に触れると、この潤滑剤中の炭化水素や、潤滑剤中に混入した水が分解して水素が発生し、この水素が前記白色組織生成を引き起こす場合がある。特に、転がり接触部の面圧が高くなる程、又、温度が高くなる程、前記水素の発生が促進される。
【００２７】
これに対して、前記請求項２に記載した発明の要件であるグリースは、基油をエーテル系合成油とし、増ちょう剤をジウレア化合物としているので、前記両軌道輪の軌道面と前記各転動体の転動面との転がり接触部に安定して強固な油膜を形成し、これら各面同士の間で金属接触が発生する事を防止できる。この為、潤滑剤の分解による水素の発生を抑えて、前記白色組織生成を抑えられる。
【００２８】
特に、請求項３に記載した発明の要件であるグリース組成物は、適切な防錆剤、酸化防止剤、極圧添加剤を使用する事で、前記各転がり接触部での水素の発生を抑え、前記白色組織生成を、より抑えられる。
即ち、前記請求項３に記載したグリース組成物は、防錆剤、酸化防止剤、極圧添加剤として適切なものを使用している。この為、転がり軸受の運転に伴って、前記各転がり接触部の面圧及び温度が高くなり、これら各転がり接触部で化学反応が促進される傾向になっても、前記両軌道輪の軌道面及び前記各転動体の転動面のそれぞれに、化学的に安定な保護被膜を形成する。又、仮に油膜が破断し（油膜切れが発生し）、金属接触によって新生面が形成された場合にも、前記各添加剤（特に極圧添加剤）が新生面に素早く吸着して、化学的に安定な保護被膜を形成し、潤滑剤の分解による水素の発生を生じ難くする。
【００２９】
特に、前記両軌道輪の軌道面に関しては、前記各転動体の転動面との接触位置は一定である為、これら両軌道面に保護被膜を安定して形成し易く、上述した様な、適切なグリース組成物を使用して安定した保護膜を形成し、水素の発生を抑えると言った効果を得易い。前述した様な、請求項１に記載した発明を実施する事に伴い、前記各転動体の寿命が長くなると、これら各転動体の転動面よりも先に、前記両軌道輪の軌道面で、白色組織剥離が発生する事が考えられる。すると、前記各転動体の寿命延長を、転がり軸受全体としての寿命延長に有効に結び付けられず、これら各転動体の寿命延長の一部が無駄になる。この様な無駄をなくす為に、上述の請求項２〜３に記載した発明の様に、軸受内部空間に封入するグリース組成物として適切なものを使用して、前記両軌道面の寿命延長を図る事が有効である。
【００３０】
又、請求項４に記載した発明の様に、適切な粒径を有するカーボンブラックを適量混入したグリース組成物を使用すれば、厳しい使用条件下でも、前記各転がり接触部での水素の発生を、より効果的に抑えられる。そして、これら各転がり接触部を構成する、前記両軌道面及び前記各転動面に白色組織剥離が発生する事を、より効果的に抑えられる。例えば、ゴム等の高分子材料製のベルトを掛け渡した金属製のプーリを、回転自在に支持する為の転がり軸受には、これらベルトとプーリとの摩擦によって発生した静電気により、又、発電機や電気モータの回転軸を支持する為の転がり軸受の場合には、漏電によって、転がり軸受を構成する１対の軌道輪同士の間に電位差が生じる事がある。転がり軸受の正常運転状態では、両軌道面と各転動体の転動面との間（転がり接触部）に絶縁性の油膜が介在するので、前記電位差に拘らず、前記両軌道輪同士の間に電流が流れる事はない。但し、この状態から、振動や滑りによって瞬間的に油膜が切れ、軌道面と転動面とが直接接触する金属接触が生じると、当該部分で放電が生じる。そして、この放電に伴って、潤滑剤や水の分解が加速され、前記転がり接触部での水素の発生が加速される。これに対して請求項４に記載した発明の場合には、１対の軌道輪同士の間に電位差が発生した場合には、導電性物質であるカーボンブラックを含むグリース組成物が、前記両軌道輪同士の間で電流を流し、これら両軌道輪同士の間の電位差を解消する。この結果、仮に前記転がり接触部で金属接触が発生しても、水素発生に結び付く放電が発生し難くなり、上述の様に、前記両軌道面及び前記各転動面に白色組織剥離が発生する事を抑えられる。
【００３１】
更に、請求項５に記載した発明の様に、少なくとも一方の軌道輪の軌道面の表面硬化層に関して、硬さ、１％位置のＮの含有量、同じく残留オーステナイト量、同じく圧縮残留応力を規制すれば、前記両軌道輪の寿命と前記各転動体の寿命とをバランスさせて、転がり軸受全体としての寿命延長を効果的に図れる。即ち、前述した様に、前記請求項１に記載した発明を実施する事により前記各転動体の寿命だけが長くなると、これら各転動体の寿命延長の一部が無駄になる。前述した様に、前記請求項２〜３を実施する事も、前記両軌道面の寿命を延長して転がり軸受全体としての寿命延長を図る面から効果があるが、前記請求項５に記載した発明によっても、転がり軸受全体としての寿命延長を図れる。
【００３２】
前記請求項５に記載した発明の様に、表面硬化層の硬さ、１％位置のＮの含有量、同じく残留オーステナイト量、同じく圧縮残留応力を規制する事により、白色組織剥離を抑えられる理由は、基本的には、請求項１に記載した発明の場合と同様である。但し、表面硬化層の硬さの値、１％位置の圧縮残留応力の値を、転動体の表面に関するこれらの値を規定した、前記請求項１に記載した発明よりも低く抑えて、前記軌道面の寿命が前記各転動体の転動面の寿命よりも特に長くならない様にして、転がり軸受全体としての寿命延長を効果的に図れる様にしている。
次に、本発明の転がり軸受を構成する軸受部品を構成する合金鋼中に添加する元素及びその含有量、前記１％位置部分のＮ量、同じく残留オーステナイト量、並びにグリースの組成を規制した理由に就いて、以下に説明する。
【００３３】
［Ｃ：０．８〜１．２質量％］
Ｃは焼き入れによって基地中に固溶し、硬さを向上させる元素である。合金成分中のＣの含有量が０．８質量％未満の場合には、焼き入れ後の硬さが不足して、耐摩耗性や転がり疲れ寿命が低下する。そこで、Ｃを０．８質量％以上、含有させる。これら耐摩耗性や転がり疲れ寿命をより安定的に向上させる為に、好ましくは、Ｃの含有量を０．９質量％以上とする。一方、Ｃの含有量が１．２質量％を超えると、得られた軸受部品が硬くなり過ぎて、研削性の低下や破壊靭性値の低下を生じる。そこで、Ｃの含有量を１．２質量％以下に抑える。前記研削性をより安定させる為に、好ましくは、Ｃの含有量を１．１質量％以下とする。
【００３４】
［Ｓｉ：０．１〜０．７質量％］
Ｓｉは、基地中に固溶して焼き入れ性及び焼き戻し軟化抵抗性を向上させる効果がある為、軸受部品に必要な硬さを確保する為に添加する。且つ、Ｓｉは、基地組織中のマルテンサイトを安定させて、本発明の重要な目的である、水素による組織変化を遅延させ、白色組織剥離の発生を抑える効果がある。白色組織変化遅延による寿命延長効果は、Ｓｉ量が０．１質量％未満の場合には十分には得られない。一方、Ｓｉの含有量が０．７質量％を超えると、球状化焼鈍後の硬さが上昇する為、旋削性及び冷間加工性が低下する。球状化焼鈍後の硬さを適正範囲に抑え、安定した旋削性及び冷間加工性を得る為に、例えば自動車の補機用の転がり軸受として実施する場合に、好ましくは、Ｓｉの含有量を、０．３質量％以下に抑える。尚、上記効果を十分に得る為に、Ｓｉの含有量の下限値を、好ましくは０．１５質量％とする。
【００３５】
［Ｍｎ：０．２〜１．２質量％］
Ｍｎは、基地中に固溶して焼き入れ性を向上させる効果がある為、軸受部品に必要な硬さを確保する為に添加する。又、Ｍｎは、オーステナイトを安定化する効果があり、熱処理後の残留オーステナイトを生成し易くする。前述した様に、残留オーステナイトは、金属組織中の水素の拡散、集積を遅延させる効果を有する為、Ｍｎを添加する事により、水素による局所的な組織変化を遅延させて寿命を延長する事ができる。この様な効果は、Ｍｎの添加量を０．２質量％以上にしなければ、十分には得られない。一方、Ｍｎの含有量が１．２質量％を超えると、熱間鍛造時の変形抵抗が上昇して、熱間鍛造性を低下させ、量産性が低下する。又、軸受部品を構成する合金鋼中の残留オーステナイトは、転がり軸受の使用に伴って少しずつ分解し、分解に伴って、僅かとは言え体積が膨張する。この為、Ｍｎの含有量を多くする事で残留オーステナイトの量が過剰になると、前記軸受部品の形状及び寸法の安定性が低下する。そこで、この軸受部品を構成する鋼中のＭｎの量を、０．２〜１．２質量％の範囲とする。尚、熱間鍛造性及び寸法安定性をより安定させる為に、好ましくは、Ｍｎの含有量を０．８質量％以下に抑える。但し、上記効果を十分に得る為に、Ｍｎの含有量の下限値を、好ましくは０．３質量％とする。
【００３６】
［Ｃｒ：０．９〜１．８質量％］
Ｃｒは、基地中に固溶して、焼き入れ性を向上させる効果がある。又、Ｃと結合して炭化物を形成し、耐摩耗性を向上させる効果がある。更に、炭化物と基地組織中のマルテンサイトを安定化させる為、水素による組織変化を遅延させて、白色組織の生成を遅らせ、軸受部品の寿命を延長する効果がある。Ｃｒの含有量が０．９質量％未満の場合には、この様な効果を十分には得られない。一方、Ｃｒの含有量が１．８質量％を超えると、球状化焼鈍後の硬さが上昇する為、旋削性及び冷間加工性が低下する。そこで、前記軸受部品を構成する鋼中のＣｒの量を、０．９〜１．８質量％の範囲とする。尚、旋削性及び冷間加工性をより安定させる為に、好ましくは、Ｃｒの含有量を１．７質量％以下とする。但し、上記効果を十分に得る為に、好ましくは、Ｃｒの含有量の下限値を１．０質量％とする。
【００３７】
［Ｍｏ：０．２５質量％以下］
Ｍｏは、基地中に固溶して、焼き入れ性及び焼き戻し軟化抵抗性を向上させ、軸受部品表面の硬さを確保する効果がある。即ち、Ｍｏは、炭窒化物形成元素として機能し、この軸受部品表面の耐摩耗性及び転がり疲労寿命を向上させる。更に、Ｍｏは、基地組織中のマルテンサイトを安定化させる為、本発明で重要な、水素による組織変化（白色組織生成）を遅延させる効果がある。但し、Ｍｏの含有量が０．２５質量％を超えると、Ｍｏの一部が硬い炭化物を形成し、研削性を低下させる。又、非常に高価な元素である為、前記軸受部品を含む転がり軸受の製造コストを高くする原因となる。そこで、Ｍｏは選択的に利用する元素とし、その含有量を０．２５質量％以下とした。好ましくは、Ｍｏの含有量を０．１５質量％以下とする。尚、Ｍｏの含有量の下限値は、製造コストの面から規制し、必ずしも添加する必要はないが、０．０１質量％以上とする事が好ましい。
【００３８】
［Ｎｉ：０．２質量％以下］
Ｎｉは、原材料となるスクラップから混入する元素であるが、焼き入れ性を向上させる効果と残留オーステナイトを安定化させる効果とがある。但し、多量に混入すると、残留オーステナイトの量が過剰になり、前記軸受部品の形状及び寸法の安定性が低下する。そこで、Ｎｉに関しては、積極的には添加せず、Ｎｉの含有量を０．２質量％以下とする。好ましくは、Ｎｉの含有量を０．１８質量％以下とする。
【００３９】
［Ｃｕ：０．２質量％以下］
Ｃｕは、スクラップから混入する元素であるが、焼き入れ性を向上させる効果と、粒界強度を向上させる効果とがある。但し、Ｃｕの含有量が多くなると熱間鍛造性が低下する。そこで、Ｃｕに関しては、積極的には添加せず、その含有量を０．２質量％以下とした。
【００４０】
［Ｓ：０．０２質量％以下］
Ｓは、Ｓは、ＭｎＳを形成し、介在物として作用する為、鋼中に含まれるＳ量は少ない程良い。但し、Ｓは自然界に多く存在する元素であり、Ｓの含有量を極端に少なく抑えようとすると、鋼材の生産性が低下し、鋼材の製造コストが上昇する為、工業上広く利用する事が難しくなる。一方、Ｓを０．０２質量％程度含んでも、他の元素の含有量及び熱処理方法を適切にする事で、軸受部品に必要とされる耐久性を確保できる。そこで、Ｓの含有量の上限値を０．０２質量％とした。
【００４１】
［Ｐ：０．０２質量％以下］
Pは、結晶粒界に偏析して、粒界強度や破壊靱性値を低下させるので、少ない程良い。但し、Ｐも自然界に多く存在する元素であり、Ｐの含有量を極端に少なく抑えようとすると、鋼材の製造コストが上昇する。一方、Ｐを０．０２質量％程度含んでも、他の元素の含有量及び熱処理方法を適切にする事で、軸受部品に必要とされる耐久性を確保できる。そこで、Ｐの含有量の上限値を０．０２質量％とした。
【００４２】
［Ｏ：１０質量ppm以下］
Ｏは、合金鋼中でＡｌ２Ｏ３等の酸化物系の非金属介在物を形成する。酸化物系の非金属介在物は、剥離の起点となり、転がり疲れ寿命に悪影響を及ぼすので、Ｏの含有量は少ない程良い。但し、Ｏに関しても、含有量を極端に少なくすると鋼材コストが上昇するのに対して、Ｏを１０質量ｐｐｍ程度含んでも、他の元素の含有量及び熱処理方法を適切にする事で、軸受部品に必要とされる耐久性を確保できる。そこで、Ｏの含有量の上限値を１０質量ｐｐｍとした。
【００４３】
本発明の実施に使用する合金鋼は上述の様な組成を有するものであるから、本発明を実施する場合に使用する合金鋼としては、ＪＩＳ  Ｇ  ４８０５に規定された高炭素クロム軸受鋼、若しくはこれに類似する軸受鋼を使用できる。即ち、本発明の転がり軸受を構成する第一、第二両軌道輪及び各転動体を構成する合金鋼として、ＪＩＳ  Ｇ  ４８０５に規定されたＳＵＪ１〜５、又はこれに類似する軸受用鋼を使用できる。特に、自動車用の電装補機等の回転支持部に組み込む転がり軸受の如く、低コストでの大量生産を考慮した場合には、ＳＵＪ２、若しくはこれに類似する軸受用鋼を使用する事が好ましい。
【００４４】
［各転動体の表面硬化層の硬さ：ＨＲＣ６３〜６７］
前述した様に前記各転動体の表面硬化層は、これら各転動体の表面層部分で白色組織変化が発生するのを防止すべく、これら各転動体の表面層部分が局所的に塑性変形するのを抑える為に設ける。この様な塑性変形を抑える事による白色組織変化の抑制効果は、前記表面層部分が硬い程（硬度が高い程）高くなるもので、前記表面硬化層の硬さがＨＲＣ６３未満の場合には、十分には得られない。前記局所的な塑性変形を十分に抑え、白色組織の形成を遅延させる効果をより安定的に得る為に、より好ましくは、前記各転動体の表面硬化層の硬さを、ＨＲＣ６４．５以上とする。一方、この表面硬化層の硬さがＨＲＣ６７を超えると、前記各転動体の靭性が低下する。そこで、これら各転動体の表面硬化層の硬さをＨＲＣ６３〜６７、より好ましくはＨＲＣ６４．５〜６７とする。
【００４５】
尚、前記各転動体の表面硬化層は浸炭窒化処理により形成するので、その硬さは、この浸炭窒化処理の条件（炭素濃度、窒素濃度、焼き入れ温度、焼き戻し温度）や、ボールピーニングの加工条件によって調整可能である。
又、前記各転動体の表面硬化層の硬さは、ロックウェル硬さＣスケール（ＨＲＣ）を用いて、玉の表面に圧子を押し付けて測定する。その際、ＪＩＳ  Ｚ  ２２４５の附属書Ｄに記載される球形試験面の硬さ補正方法に従って補正値を求め、この補正値を測定値に加えたものを、本発明を規定する各転動体の表面硬化層の硬さとする。
【００４６】
［第一、第二両軌道輪の軌道面の表面硬化層の硬さ：ＨＲＣ６１〜６４］
この条件は、前述した様に、前記各転動体の転動面の寿命が前記両軌道輪の軌道面の寿命よりも無駄に長くなるのを防止する為に規定する。即ち、これら両軌道輪の軌道面に或る程度の硬さを有する表面硬化層を形成する事によりこれら両軌道輪の軌道面の寿命が、前記各転動体の転動面の寿命よりも明らかに短くならない様にして、転がり軸受を構成する複数の軸受部品である、前記各転動体と前記両軌道輪との間で、寿命のバランスを図っている。表面硬化層を設けて白色組織変化を抑え、軌道面の寿命延長を図るメカニズムは、前記転動面の場合と同様である。但し、軌道輪の場合には、前述した様に、適切なグリースを使用する事により、水素の侵入を抑えられるので、白色組織変化抑制の面から軌道面の表面硬化層の硬さは、転動面の表面硬化層の硬さ程高くする必要はない。
【００４７】
一方、各転動体が、剛性確保が容易な球状、若しくは円柱状、部分円すい柱状であるのに対して、軌道輪は、剛性確保の面から不利な円環状である事から、軌道輪は転動体よりも大きな靭性を必要とする。そして、靭性は、硬さが高い程低くなるので、靭性確保の面から、軌道輪に形成した表面硬化層の硬さは、転動体に形成した表面硬化層の硬さよりも低くする事が好ましい。但し、軌道輪の表面硬化層の硬さにしても、ＨＲＣ６１未満の場合には、軌道面の局部的塑性変形に基づく白色組織変化が発生し易くなる。これに対し、軌道輪の表面硬化層の硬さがＨＲＣ６４を超えて大きくなると、軌道輪に必要とされる靭性の確保が難しくなる。そこで、軌道輪の軌道面の表面硬化層の硬さを、ＨＲＣ６１〜６４の範囲に規定した。尚、この様な軌道輪の表面硬化層の硬さは、ロックウェル硬さＣスケールを用いて、軌道輪の軸方向端面の平坦面部に、圧子を押し付けて測定する。この平坦面部は軌道面ではないが、この平坦面部を含む、前記軌道輪の表面硬化層全体は、各転動体の表面硬化層と同様に、浸炭窒化処理により形成されるので、前記平坦面部と軌道面とで、表面硬化層の硬さは同じである。
【００４８】
［転動体の表面硬化層の硬さ≧第一、第二両軌道輪の軌道面の硬さ＋ＨＲＣ１］
前述した様に前記各転動体の表面硬化層は、これら各転動体の表面層部分で白色組織変化が発生するのを防止すべく、これら各転動体の表面層部分が局所的に塑性変形するのを抑える為に設ける。一方、前記両軌道輪の軌道面に関しても、寿命のバランスを図る面から、所定の硬さを有する表面硬化層を設ける。この寿命のバランスを確保する必要上、前記各転動体の表面硬化層の硬さと、前記両軌道輪の表面硬化層の硬さとの間に、水素の侵入し易さ等、他の条件を考慮して、適切な差を設ける。
【００４９】
転がり軸受の運転に伴って、軌道面と転動面との転がり接触部に硬い異物が噛み込まれると、これら軌道面と転動面との一方又は双方に圧痕が生じる。又、軌道面の端縁部に存在する肩部に転動体が乗り上げると、転動面に傷が生じる。この様にして生じる圧痕や傷の縁には、塑性変形による盛り上がりが生じ、この盛り上がり部の先端部は相手面（転動面又は軌道面）との距離が短くなり、潤滑油の膜が切れて、局所的な金属接触が発生し易くなる。そして、金属接触が生じると、前述した様な、活性な新生面が露出し、潤滑剤等の分解により水素が発生し、軸受部品を構成する合金鋼中への水素の侵入、延いては白色組織変化が加速される。
【００５０】
この様な白色組織変化を引き起こす圧痕や傷の深さは、表面硬化層の硬さが低い程深くなり、縁の盛り上がりが大きくなって、金属接触による新生面が露出し易く、水素の発生、合金鋼中への侵入が生じ易くなる。逆に、表面硬化層の硬さが高い程縁の盛り上がりが小さくなり、水素の発生、合金鋼中への侵入が生じ難くなる。
本発明の場合には、前述した様に、潤滑剤の膜が切れ易い、転動面の保護を図る事を意図しているので、この転動面に深い圧痕や傷が生じる事を抑え、前記各転動体の寿命確保を図るべく、これら各転動体の表面硬化層を、前記両軌道輪の表面硬化層よりも、ＨＲＣで１．０以上硬くする。そして、異物噛み込み等の際に、転動面に形成される圧痕や傷の深さを、軌道面に形成される圧痕や傷の深さよりも浅くなる様にしている。この様な効果は、前記硬さの差が１．０未満の場合には十分には得られない。尚、この硬さの最大値は、それぞれの表面硬化層の硬さが、前述の範囲（転動体に関してはＨＲＣ６３〜６７、軌道輪に関してはＨＲＣ６１〜６４）に納まる限り、特に限定しない。尚、上記効果をより安定して得る為には、上記硬さの差を２．０以上とする事が好ましい。
【００５１】
［１％位置の残留オーステナイト量：２０〜４０容量％］
金属組織中の残留オーステナイトは、基地組織であるマルテンサイトと結晶構造が異なる為、水素のトラップサイトとして機能し、水素の拡散速度を低下させる効果がある。一方、転動体内部では、前記１％位置で、剪断応力が最大となる為、この１％位置に水素が集積し易い。そこで本発明の場合には、この１％位置の残留オーステナイト量を多くする事で、水素の局所的な集積を遅延させ、水素による白色組織の発生を遅延させる様にしている。
この様な効果は、前記１％位置の残留オーステナイト量が２０容量％未満の場合には、十分には得られない。但し、オーステナイトは、比較的軟らかい組織であり、且つ、転がり軸受の運転時に加わる振動等により次第にマルテンサイトに変化し、その際、僅かとは言え、体積が膨張する。この為、前記１％位置の残留オーステナイト量が４０容量％を超えると、形状並びに寸法安定性の低下や、表面層の硬さの低下が生じる。そこで、前記１％位置の残留オーステナイト量を、２０〜４０容量％の範囲に規制した。上述した白色組織変化の遅延効果を安定的に得る為に、より好ましくは、前記１％位置の残留オーステナイト量を、２５容量％以上とする。
尚、前記１％位置の残留オーステナイト量は、転動体の表面層部分を、直径の１％（例えば８５〜９０μｍ）分、電解研磨により除去した後、Ｘ線回折装置を使用して測定する。
【００５２】
［１％位置のN含有量：０．０５質量％以上］
浸炭窒化処理によって転動体の表面から侵入した窒素は、この転動体の内部に拡散し、一部は、Ｆｅ、Ｓｉ、Ｍｎ、Ｃｒ、Ｍｏ等の合金元素と結合して炭窒化物を造る。又、残りの一部は、基地組織中に侵入型元素として固溶する。このうちの炭窒化物には、水素を強くトラップする効果がある。この為、前記１％位置のＮの含有量を確保すれば、水素がこの１％位置の一部に局所的に集積するのを遅延させて、白色組織発生を遅延させる効果を得られる。更に、基地組織中に固溶した窒素は、残留オーステナイトを安定化させる効果がある為、前記１％位置に存在する残留オーステナイトを安定化させ、この残留オーステナイトによる、上述した様な組織変化遅延の効果を高める事ができる。この様な効果は、前記１％位置のＮの含有量が０．０５質量％未満の場合には十分には得られない。上記の効果を安定的に得る為に、より好ましくは、前記１％位置のＮの含有量を、０．１質量％以上とする。但し、Ｎの含有量が０．５質量％を超えると、炭窒化物が過剰に生成されて靭性が低下する可能性があるので、好ましくは、上記１％位置でのＮの含有量を、０．５質量％以下に抑える。
尚、前記１％位置のＮの含有量は、浸炭窒化処理時の雰囲気ガス中の窒素ポテンシャルと保持時間とを変える事によって調節する。
又、前記１％位置のＮの含有量の測定は、転動体の表面層部分を、直径の１％（例えば８５〜９０μｍ）分、電解研磨により除去した後、電子線マイクロアナライザ（ＥＰＭＡ）により測定する。
【００５３】
［転動面に関する１％位置の圧縮残留応力：５００〜９００ＭＰａ］
この部分の圧縮残留応力は、仮に亀裂が発生する傾向になった場合でも、この亀裂が成長する事を抑える役目を果たす。本発明の場合には、先に述べた様に、各軸受部品を構成する合金鋼の組成、表面硬化層の硬さを規制する事により、転動体の転動面に於ける白色組織発生の遅延を図れる。但し、転がり軸受を長期間に亙り使用し続ければ、何れは転動体の表層部分に白色組織が発生し、この白色組織と正常組織との界面から微小亀裂が発生する事は避けられない。これに対して圧縮残留応力は、この微小亀裂を抑え込む方向に作用するので、この微小亀裂が進展するのを抑制し、剥離に至るまでの時間を著しく延長する効果がある。
【００５４】
この様な効果を得られる圧縮残留応力は、浸炭窒化焼き入れによって、基地組織中への炭素と窒素との固溶濃度が、転動体の表面と内部とで勾配を持つ事と、転動体の加工工程のボールピーニング加工による塑性加工の効果とによって付与できる。そこで、前記１％位置の圧縮残留応力を所望値に規制する為に、浸炭窒化焼き入れ時の保持温度と時間とを調節し、炭素と窒素との濃度勾配を調整する。更に、ボールピーニング加工時のドラムの回転速度と加工時間とを調節する事によっても、前記１％位置の圧縮残留応力を調整する。この様にして調整した圧縮残留応力が５００ＭＰａ未満の場合には、前記微小亀裂を抑え込む効果を十分には得られない。これに対して、９００ＭＰａを超えると、圧縮残留応力と釣り合う大きさで転動体の内部に発生する引張応力の作用によって、別部分で亀裂の進展が促進される可能性が生じる。そこで、前記１％位置の圧縮残留応力を、５００〜９００ＭＰａの範囲に規制した。
前記１％位置の残留応力は、前記転動体表面層部分を、直径の１％（例えば８５〜９０μｍ）分、電解研磨により除去した後、Ｘ線回折装置を使用して測定する。
【００５５】
［軌道面に関する１％位置の圧縮残留応力：１００〜５００ＭＰａ］
この軌道面の１％位置の圧縮残留応力に関しては、前述した通り、前記両軌道輪の寿命と前記各転動体の寿命とをバランスさせて、転がり軸受全体としての寿命延長を効果的に図る為に規制する。即ち、本発明により、前記各転動体の寿命を長くできる結果、これら各転動体の寿命が前記両軌道輪の寿命に比べて極端に長くなると、転がり軸受全体としての寿命確保の面から無駄が生じる。この様な無駄をなくす為に、請求項５に記載した発明の場合には、前記両軌道輪に関しても、前記１％位置の圧縮残留応力を或る程度確保して、これら両軌道輪の寿命と前記各転動体の寿命との間に、大きな差が生じない様にする。
【００５６】
但し、前述した通り、前記両軌道輪の軌道面には、適切なグリースの使用により、水素の侵入を防止して白色組織変化を生じ難くできる。従って、前記両軌道輪の１％位置の圧縮残留応力の値は、前記各転動体の１％位置の圧縮残留応力の値程は大きくする必要はない。但し、前記両軌道輪の１％位置の圧縮残留応力が１００ＭＰａ未満の場合には、前記各転動体の寿命との関係で、これら両軌道輪の寿命確保を十分には得られない。又、これら両軌道輪は、形状が中空の円環状である為、形状が充実体の球形等である前記各転動体に比べて、材料内部に作用する引張応力の影響を受け易い。この為、前記両軌道輪の場合には、前記１％位置部分の圧縮残留応力が５００ＭＰａを超えると、この圧縮残留応力と釣り合う大きさで内部に発生する引張応力の作用によって、別部分で亀裂の進展が促進される可能性が生じる。そこで、前記１％位置の圧縮残留応力を、１００〜５００ＭＰａの範囲に規制した。
この圧縮残留応力の測定方法に関しては、前記各転動体の場合と同様である。
【００５７】
本発明を実施する場合に好ましくは、請求項２〜４に記載した発明の様に、前記両軌道輪同士の間の軸受内部空間に適切な組成を有するグリースを、潤滑剤として封入する。そして、前記両軌道輪の軌道面（転走面）に安定して保護被膜を形成し、これら両軌道輪の内部への水素の侵入を抑制する。尚、転動体の転動面に関しても、前記グリースによる保護膜は形成されるが、転動体、特に玉の場合には、ランダムに回転する為、転動面全体に安定した保護被膜を形成する事は難しい。この為、前記グリースによる白色組織変化抑制効果は、前記両軌道輪に比べて前記各転動体で低い事は、前述した通りである。以下、白色組織変化抑制効果の面から優れたグリースの組成に就いて説明する。
【００５８】
［基油：エーテル系合成油」
優れた白色組織変化抑制効果を得る為には、振動や滑りがある使用条件下でも、各転がり接触部に安定して油膜を形成する様に、４０℃に於けるグリース組成物の動粘度を、４０〜１５０mm２／secの範囲に収める事が好ましい。この範囲の動粘度を安定して得る為には、基油としてエーテル系合成油を使用する事が好ましく、他の種類の基油と混合する場合には、基油全量基準で、エーテル系合成油を５０質量％以上（５０〜１００質量％）含む事が好ましい。前記転がり接触部に油膜を、より安定して形成する為には、エーテル系合成油の中でも、ジアルキルジフエニルエーテルを使用する事が、より好ましい。
【００５９】
［増ちょう剤：ジウレア化合物］
本発明の転がり軸受は、エンジンルーム内に設置される、自動車用補機の回転支持部等に組み込まれる事を考慮しているので、軸受内部空間に封入するグリース組成物に十分な耐熱性を持たせる必要がある。そこで、このグリース組成物中の増ちょう剤として、優れた耐熱性を有するジウレア化合物を使用する。増ちょう剤としてジウレア化合物を使用すれば、使用条件が厳しく、温度が上昇した場合にも、安定して油膜を形成する事が可能である。増ちょう剤の配合割合は、グリース組成物全量基準で５〜２５質量％とする事が好ましい。増ちょう剤の配合割合が２５質量％を超えると、グリース組成物が過剰に硬くなって十分な潤滑性能を得る事ができなくなる。これに対して、増ちょう剤の配合割合が５質量％未満の場合には、グリース組成物を十分にグリース状にする事ができなくなる（粘度が低過ぎて、前記軸受空間内に保持し難くなる）。
【００６０】
［防錆剤：ナフテン酸塩とコハク酸とこれらナフテン酸塩又はコハク酸の誘導体とのうちから選択される１種又は２種以上」
転がり軸受を構成する前記両軌道輪及び前記各転動体、即ち、軸受部品は、何れも錆び易い合金鋼製であるから、前記軸受内部空間に封入するグリース組成物に防錆機能を持たせる事が好ましい。請求項３に記載した発明でグリース組成物中に添加する、ナフテン酸塩、コハク酸、これらの誘導体は、前記軸受部品を構成する合金鋼の表面に吸着して保護被膜を形成し、防錆作用を発揮すると同時に、この合金鋼の表面に於ける水素の発生と侵入とを抑制する効果を有する。前記各防錆剤は、１種を単独で使用しても、或いは２種以上を組み合わせて使用しても良い。前記各軸受部品の表面の防錆効果を安定して得る為には、前記防錆剤の添加量は、単独で使用する場合も、組み合わせて使用する場合も、グリース組成物全量基準で０．２５〜１０質量％とする事が好ましい。
【００６１】
［酸化防止剤：フェノール系化合物とアミン系化合物とのうちの少なくとも一方］
この酸化防止剤は、基油（エーテル系合成油）の酸化を防止し、グリース組成物の潤滑性能を長期間に亙り維持する為に添加する。この様な酸化防止剤として、フェノール系化合物とアミン系化合物とを、単独で、或いは組み合わせて使用すれば、前記基油の酸化を防止して、前記グリース組成物の潤滑性能を長期間に亙り維持できる。又、上述の様な酸化防止剤は、前記軸受部品を構成する合金鋼の表面に吸着して、この表面部分に保護被膜を形成し、この表面部分での水素の発生を抑制する機能と、発生した水素が前記軸受部品の内部に侵入する事を抑制する機能とを有する。これらの効果を安定して得る為には、前記酸化防止剤の添加量は、単独で使用する場合も、組み合わせて使用する場合も、グリース組成物全量基準で２〜１０質量％とする事が好ましい。
【００６２】
［極圧添加剤：ＤＴＣ系化合物とＤＴＰ系化合物とのうちの少なくとも一方］
この極圧添加剤は、前記両軌道輪の軌道面と前記各転動体の転動面とが金属接触した際に、金属表面と化学反応して保護被膜を形成し、この金属接触部分で水素が発生するのを抑制する機能と、発生した水素が軸受部品内部に侵入するのを抑制する機能とを有する。又、前記軌道面及び前記転動面の耐摩耗性及び耐焼付き性も向上させる機能も有する。ＤＴＣ系化合物とＤＴＰ系化合物とは１種を単独で使用しても、或いはこれら２種以上を組み合わせて使用しても良い。上述した機能を十分に発揮させて、水素の発生及び侵入の抑制と耐摩耗性及び耐焼き付き性向上なる効果を安定的に得る為には、前記極圧添加剤の含有量は、合計で、グリース組成物全量基準で０．５〜１０質量％とする事が好ましい。
【００６３】
［導電性物質：平均粒径１０〜３００ｎｍのカーボンブラック］
グリース組成物中への導電性物質の添加は、前述した様に、前記両軌道輪同士の間の電位差を解消し、前記両軌道面及び前記各転動面に白色組織剥離が発生する事を抑える為に添加する。カーボンブラックは、導電性を有する材料のうちでも軟らかく、合金鋼に対する攻撃性が低く、又、潤滑性を有する材料であるから好ましく使用できる。尚、上述の様な電位差解消機能は、カーボンブラックの含有量が少な過ぎると得られないし、逆に、この含有量が多過ぎると、グリースの流動性が低下し、このグリースによる潤滑性が低下する。そこで、前記グリース組成物中へのカーボンブラックの添加量を、好ましくは、グリース組成物全量基準で０．５〜５質量％とする。又、カーボンブラックの粒子径は、グリース組成物中での分散性と音響特性の点から、平均粒径で１０〜３００μｍとする。
【図面の簡単な説明】
【００６４】
【図１】本発明の対象となる転がり軸受の一種であるラジアル玉軸受の部分切断斜視図。
【図２】同じくラジアル円すいころ軸受の部分切断斜視図。
【図３】玉の表面硬化層の硬さと、この玉の白色剥離寿命との関係を示すグラフ。
【図４】玉の１％位置の残留オーステナイト量と、この玉の白色剥離寿命との関係を示すグラフ。
【図５】試験後の玉の表面性状を、実施例（Ａ）と比較例（Ｂ）との２例に関して示す顕微鏡写真。
【発明を実施するための形態】
【００６５】
本発明の特徴は、転がり軸受を構成する軸受部品のうちの少なくとも転動体に就いて、鋼材の成分、１％位置での表面硬化層の硬さ、Ｎの含有量、残留オーステナイト量、圧縮残留応力を適切に規制する事により、白色組織剥離を抑える点にある。図面に現れる構造に関しては、前述の図１に記載したラジアル玉軸受１や図２に記載したラジアル円すいころ軸受８を含み、従来から知られている各種構造の転がり軸受と同様であるから、重複する説明を省略する。
【実施例１】
【００６６】
本発明の効果を確認する為に行った実験に就いて説明する。
高炭素クロム軸受用鋼２種（ＪＩＳ−ＳＵＪ２）製の線材を使用して、直径８．７３１mmの玉を、次の工程により製作した。
線材を切断  →  ヘッダ加工  →  粗研削  →  浸炭窒化焼き入れ、又は、通常焼き入れ（通常焼き入れは比較例５の場合のみ）  →  焼き戻し  →  ボールピーニング  →  仕上研削
浸炭窒化焼き入れ時の保持温度とアンモニア濃度、焼き戻し温度、及びボールピーニングの加工時間を変える事により、各玉の１％位置の硬さ、Ｎの含有量、残留オーステナイト量、圧縮残留応力を調整した。
【００６７】
又、ＪＩＳ−ＳＵＪ２製の棒材を使用して、呼び番号が６３０３である単列深溝型の玉軸受（外径：４７mm、内径：１７mm、幅：１４mm）の内輪及び外輪を、次の工程により製作した。
棒材を切断  →  施削  →  浸炭窒化焼き入れ、又は、通常焼き入れ  →  焼き戻し  →  仕上研削
浸炭窒化焼き入れ時の保持温度とアンモニア濃度、及び焼き戻し温度を変えて、１％位置の硬さ、Ｎの含有量、残留オーステナイト量、圧縮残留応力を調整した。
この様にして造った内輪及び外輪と、前述の様にして造った玉と、ポリアミド樹脂製の冠型保持器と、軸受内部空間の軸方向両端開口を塞ぐ為の１対のシールリングとを組み合わせて、本発明の技術的範囲に属する８種類の試料（実施例１〜８）と、本発明の技術的範囲からは外れる５種類の試料（比較例１〜５）との、合計１３種類の試料を作成した。又、これら各試料の軸受内部空間に、次の表１に記載した、３種類のグリースのうちの何れかを封入した。
【００６８】
【表１】
2014047403.tif 000003
この表１中のグリースＡは、転がり軸受に用いられる標準的なグリースである。又、グリースＢは、請求項２、３に記載した発明で規定する基油、増ちょう剤を含むグリースである。更に、グリースＣは、前記グリースＢに、更に、カーボンブラックを添加したものである。
【００６９】
前記１３種類毎に５個ずつ、合計６５個の試料を作成し、これら各試料に就いて、出願人会社製のオルタネータシミュレート試験機を使用した耐久試験を施した。この試験機は、試料となる転がり軸受により回転自在に支持されたプーリに掛け渡したゴムベルトにより回転伝達を行う構造を有する。この為、前記各試料の寿命試験中に、前記プーリとゴムベルトとの間で発生した静電気により、これら各資料中に封入されたグリースの分解による水素の発生が生じ易い条件になる。
試験条件は、下記の通りである。
ラジアル荷重  ：  １９１０Ｎ
回転速度  ：  １０５００min−１
潤滑方法  ：  グリース潤滑
試験時間  ：  ７００時間
【００７０】
この条件で、前記１３種類の試料毎に、累積破損確率が５０％となる寿命（Ｌ５０寿命）を求めた。結果を、玉及び外輪の性状と共に、次の表２に示す。
【表２】
2014047403.tif 000004
【００７１】
尚、この寿命試験では、何れの試料に関しても、内輪（内輪軌道）には剥離が生じず、外輪（外輪軌道）又は玉（転動面）に剥離が生じた。そこで、前記表２には、内輪の性状に就いては記載せず、玉及び外輪の性状｛表面効果層の硬さ、１％位置のＮの含有量、同じく残留オーステナイト量（残留γ量）、同じく圧縮残留応力の値｝を記載した。尚、前記内輪に就いては、総ての試料を、通常焼き入れにより製作した。
【００７２】
以上に述べた様な条件で行った寿命試験の結果を記載した表２から分かる様に、玉が、好適な条件で浸炭窒化焼き入れ、焼き戻し及びボールピーニングを施して形成されている実施例１〜８に関しては、７００時間継続した試験後に於いても、白色組織剥離が発生しないか、発生した場合でも十分に長い（３５０時間以上の）寿命を得られた。
又、実施例３〜８は、玉の表面硬化層の硬さ及び残留オーステナイト量がより好ましい範囲にある為、玉に剥離が生じず、転がり軸受の寿命がより長く（４５０時間以上に）なっている。
又、実施例５〜８は、潤滑剤として請求項２〜４に記載した発明で規定するグリースを使用しいている為、外輪の剥離も生じ難くなり、転がり軸受の寿命が更に長く（５９０時間以上に）なっている。
更に、実施例７〜８は、外輪に、好適な条件で浸炭窒化焼き入れを施し、玉の表面硬化層だけでなく、外輪の表面硬化層の性状も、請求項５に記載した発明に規定する、好ましい範囲としているので、外輪にも白色組織剥離が生じなかった。しかも、寿命試験後の玉及び外輪の断面の金属組織を観察したが、どちらにも白色組織は生じていなかった。この事から、実施例７〜８は、実施例６よりも、白色組織が生じにくく、寿命が長いと推定される。
【００７３】
これに対して、比較例１〜５は、前記表２に括弧書で記載した数値に関して、本発明の技術的範囲から外れており、何れに就いても、本発明に比べて白色組織剥離に関する寿命が短かった。
先ず、比較例１は、玉の硬さ及び残留オーステナイト量が、本発明で規定する範囲外であり、寿命が短い。
又、比較例２は、玉の硬さ及び圧縮残留応力が、本発明で規定する範囲外であり、寿命が短い。
又、比較例３は、玉の残留オーステナイト量及び窒素量が、本発明で規定する範囲外であり、寿命が短い。
又、比較例４は、玉の性状は、本発明で規定する範囲内であるが、玉の表面硬化層の硬さと外輪の表面硬化層の硬さの差が小さい（ＨＲＣで０．８）ので、玉の剥離が生じ易く、寿命が短い。
更に、比較例５は、玉に浸炭窒化をしておらず、玉の残留オーステナイト量及び圧縮残留応力が、本発明で規定する範囲外なので、寿命が短い。
【００７４】
尚、前記表２にその結果を示した実験の結果から、玉の表面硬化層の硬さと、この玉の白色剥離寿命との関係を導き出した結果を、図３に示す。又、同じく玉の１％位置の残留オーステナイト量と、この玉の白色剥離寿命との関係を導き出した結果を、図４に示す。更に、実施例７の玉を、寿命試験後に取り出して切断し、表面を観察した結果を図５の（Ａ）に、比較例１に関して同様の観察をした結果を図５の（Ｂ）に、それぞれ示す。これら図３〜５からも、本発明が転動体の白色組織変化寿命の向上に寄与できる事が分かる。
【産業上の利用可能性】
【００７５】
本発明の転がり軸受は、潤滑剤の分解によって、水素が発生し易い環境で使用しても、白色組織の発生が遅延されて、水素による寿命低下が抑制されるので、好適に使用できる。
水素の発生し易さは、潤滑剤の種類により異なる。トラクション係数を上げたり、摩耗を防止したりする為、添加剤を多く含む潤滑剤には、水素を発生し易いものがある。例えば自動車や産業機械の変速機に使用される潤滑油には、添加剤を多く含み、水素が発生し易いものがあるので、本発明の転がり軸受が好適に使用できる。
又、前述した様に、転がり軸受の内部に微量の電流が流れると、潤滑油の分解が促進され、水素が発生し易くなる。この為、自動車のオルタネータ等の電装補機用や電気モータ用軸受等に、本発明の転がり軸受を好ましく使用できる。
更に、本発明の対象となる転がり軸受には、ラジアル玉軸受に限らず、ラジアルころ軸受、ラジアル円すいころ軸受、自動調心ころ軸受、スラスト玉軸受、スラストころ軸受、スラスト円すいころ軸受等も含まれる。更には、これらの一般的な転がり軸受に限らず、直動軸受（リニアガイド）やボールねじ等の特殊な転がり軸受も、本発明の対象となる。特に、転動体として玉を使用する軸受で有効な事は、前述の通りである。
又、各軸受部品を構成する合金鋼に就いても、ＪＩＳ−ＳＵＪ２に限らず、特許請求の範囲に記載した範囲内であれば、その他の鋼種を使用する事もできる。例えば、ＪＩＳ−ＳＵＪ３、同ＳＵＪ−４、同ＳＵＪ−５、ＤＩＮ−１００Ｃｒ６、ＤＩＮ−１００Ｍｎ６、ＳＡＥ−５２１００等が好適に使用できる。
【符号の説明】
【００７６】
１    ラジアル玉軸受
２、２ａ  外輪軌道
３、３ａ  外輪
４、４ａ  内輪軌道
５、５ａ  内輪
６    玉
７、７ａ  保持器
８    ラジアル円すいころ軸受
９    円すいころ
１０    大径側鍔部
１１    小径側鍔部
【図１】
2014047403.tif 000005
【図２】
2014047403.tif 000006
【図３】
2014047403.tif 000007
【図４】
2014047403.tif 000008
【図５】
2014047403.tif 000009